(57)【要約】【課題】耐候性のよい、不快な音を発生することがなく、また露時や冬季の結露の水による反りが問題になることもなく、汚れた際の１枚交換の容易なブラインドを提供すること。【解決手段】セルロース繊維構造物の両面に、ベンゾトリアゾール系紫外線吸収剤及びヒンダードアミン系安定剤を添加した厚み５〜１５０μｍの熱可塑性樹脂層を設け、少なくとも片面に印刷層を設けたブラインド用スラットからなること、前記ブラインド用スラットの少なくとも片面に赤外線反射層を設けたこと、前記セルロース構造物の吸水量（コッブ吸水度（ＪＩＳ  Ｐ８１４０：１９９８））が２０ｇ／（ｍ２・２分）以下であることを特徴とする。【選択図】  図１
2006118164.tif 000002
【特許請求の範囲】
【請求項１】
セルロース繊維構造物の両面に、ベンゾトリアゾール系紫外線吸収剤及びヒンダードアミン系安定剤を添加した厚み５〜１５０μｍの熱可塑性樹脂層を設け、少なくとも片面に印刷層を設けたブラインド用スラットからなることを特徴とする紙ブラインド。
【請求項２】
前記ブラインド用スラットの少なくとも片面に赤外線反射層を設けたことを特徴とする請求項１記載の紙ブラインド。
【請求項３】
前記セルロース構造物の吸水量（コッブ吸水度（ＪＩＳ  Ｐ８１４０：１９９８））が２０ｇ／（ｍ２・２分）以下であることを特徴とする請求項１または２のいずれか記載のブラインド用スラットかななることを特徴とする紙ブラインド。
【請求項４】
前記ブラインド用スラットは１枚毎に交換できるように貫通孔に切れ目を入れたことを特徴とする請求項１〜３のいずれか記載の紙ブラインド。
【発明の詳細な説明】
【技術分野】
【０００１】
本発明は、建物の窓枠などに取り付けられるブラインド用のスラットに関する。
【背景技術】
【０００２】
窓枠などに使われるブラインドは、アルミニウム製のスラットに塗装を施したものが多く使われてきた。ところが、見た目の殺風景さに飽き足らず、アルミ製のスラットのまわりに突板を貼ったり（特許文献１）、金属板のスラットのまわりに木質系樹脂を設けたブラインドも知られている（特許文献２）。
【０００３】
ところが、金属を使うと強度は強くなるが、窓をあけると特有の金属のからからした音や埃を拭くときのパキパキした音が耳障りだった。また、木製単体のスラットでは露時や冬季の結露の水による反りが問題になった。また、埃でひどく汚れてもブラインドのスラット全体を交換する方法はあったが（特許文献３）、１枚または数枚汚れがひどかったり折れ曲がって遮光性が悪くなったスラット１枚を単体で交換することができなかった。
【特許文献１】特公平６−６８２３２号公報
【特許文献２】特開２００２−３８８５０号公報
【特許文献３】特開平８−３２６４４９号公報
【発明の開示】
【発明が解決しようとする課題】
【０００４】
本発明はこのような問題点を解決するためになされたものであり、その課題とするところは、耐候性のよい、不快な音を発生することがなく、また露時や冬季の結露の水による反りが問題になることもなく、汚れた際の１枚交換の容易なブラインドを提供することにある。
【課題を解決するための手段】
【０００５】
本発明は前記課題を解決するためになされたものであり、すなわち請求項１記載の発明は、セルロース繊維構造物の両面に、ベンゾトリアゾール系紫外線吸収剤及びヒンダードアミン系安定剤を添加した厚み５〜１５０μｍの熱可塑性樹脂層を設け、少なくとも片面に印刷層を設けたブラインド用スラットからなることを特徴とする紙ブラインドである。
【０００６】
また、請求項２記載の発明は、前記ブラインド用スラットの少なくとも片面に赤外線反射層を設けたことを特徴とする請求項１記載の紙ブラインドである。
【０００７】
また、本発明の請求項３は、前記セルロース構造物の吸水量（コッブ吸水度（ＪＩＳ  Ｐ８１４０：１９９８））が２０ｇ／（ｍ２・２分）以下であることを特徴とする請求項１または２のいずれか記載のブラインド用スラットかななることを特徴とする紙ブラインドである。
【０００８】
また、本発明の請求項４は、前記ブラインド用スラットは１枚毎に交換できるように貫通孔に切れ目を入れたことを特徴とする請求項１〜３のいずれか記載の紙ブラインドである。
【発明の効果】
【０００９】
請求項１記載の発明により、ブラインドが紙製であるため、不可な音を立てることがないものとなる。また、添加剤を添加した熱可塑性樹脂層を設けることで耐候性を有するものとなる。
【００１０】
請求項２記載の発明により、赤外線反射層により、耐熱性を有するものとなる。
【００１１】
請求項３記載の発明により、耐水性を有するものとなり、露時や冬季の結露の水による反りの問題がないものとなる。
【００１２】
請求項４記載の発明により、汚れてもブラインドスリットに切れ目が入っているため１枚毎に交換できるとなる。さらに、切れ目を両面から被うような補強材を付ければスラットの強度も低下しない効果が有る。
【発明を実施するための最良の形態】
【００１３】
本発明の紙製のスラットとしては、セルロース構造物が使える。セルロース構造物としては、１００％バージンパルプからなるもの、１００％再生古紙からなるもの、それらを任意の割合で混合したもの、ＮＢＫＰ（針葉樹晒クラフトパルプ）材、ＬＢＫＰ（広葉樹晒クラフトパルプ）材の使用率、木材パルプ以外のケナフ、バンブーなどの植物繊維材料、またクレーコート処理されたもの、色々な種類の紙を用いることができる
【００１４】
これに用いられる加工原紙としては、湿潤時の紙力増強剤、耐水化剤を用いることができる。また耐水性を出す為に、樹脂を含浸する場合、ポリビニルアルコール樹脂、ポリアクリルアミド、色々な種類の紙を用いることができるデンプン樹脂、尿素ホルムアルデヒド樹脂、メラミン系樹脂、エピクロルヒドリン変性体、さらには各種ラッテクス、例えば天然ゴムラテックス、ＳＢＲ（スチレンブタジエンゴム）、ＮＢＲ（アクリルニトリルブタジエンゴム）、ポリクロロプレンなどの合成ゴムラッテクス、ポリサクサンビニル、アクリル樹脂、スチレン樹脂、スチレンーアクリル酸エステル共重合樹脂等が用いることができる。これらの薬剤、樹脂を含浸することによりコッブ吸水度２０ｇ／ｍ２・２分以下に調整する。紙製のスラットの厚みとしては１００μｍから１０ｍｍ程度のものが使える。
【００１５】
耐水処理セルロース構造物と上述した透明ポリプロピレン樹脂またはポリエチレン樹脂フイルムを通常のアクリル系粘着剤を使用してラミネートしたり、また通常の２液ウレタン樹脂接着剤にてウェットラミネート、ドライラミネート法にて積層することができる。
【００１６】
なお、透明ポリプロピレン樹脂またはポリエチレン樹脂フイルムはコロナ処理等の表面処理をしておき、絵柄層のインキや接着剤との密着を良くしておくことが好ましい。また、表面張力は３８ｍＮ／ｍ以上とするのが好ましい。
【００１７】
また、前記した透明ポリプロピレン樹脂の表面に更なる保護層を設けると耐キズ性、防汚性など付与することができる。保護層としては、２液硬化型ポリウレタン系樹脂、アクリル系樹脂、メラミン系樹脂、電離放射線型硬化樹脂などが使用できる。
【００１８】
耐候性の面から２液硬化型ポリウレタン系樹脂が有利である。保護層のにも必要に応じて紫外線吸収剤、光安定剤を添加しても良い、塗布厚は１〜２０μｍ程度が好ましい。
【００１９】
透明ポリプロピレン樹脂フイルムとしては、上述したポリプロピレン樹脂、ベンゾトリアゾール系紫外線吸収剤、ヒンダードアミン系光安定剤、必要に応じてその他の添加剤を溶融混練し、押出法、インフレーション法、カレンダー成形法などでフイルム状にして得られるフイルムの厚みは２０〜２００μｍとする。
【００２０】
ベンゾトリアゾール系紫外線吸収剤の添加量は０．５〜２．０重量部、ヒンダードアミン系光安定剤の添加量は０．１〜１．０重量部の範囲内とすることが望ましい。
【００２１】
付与することができる赤外線反射層としては、２液硬化型ポリウレタン系樹脂、アクリル系樹脂、メラミン系樹脂、電離放射線型硬化樹脂などが使用できる
【００２２】
耐候性の面から２液硬化型ポリウレタン系樹脂が有利である。赤外線反射層のにも必要に応じて紫外線吸収剤、光安定剤を添加しても良い、塗布厚は１〜２０ミクロン程度で良い。
【００２３】
耐水性を付与した紙に印刷する際は、表面にクレーコート層を設けるとオフセット印刷、グラビア印刷、など美粧性が向上する。印刷は、オフセット印刷、グラビア、ほか印刷方式は問わないラベルなどに使用可能である。
【００２４】
特に屋外に使用される為、紫外線に印刷顔料、セルロース構造物、粘着剤、などは、透明プロピレン樹脂層で劣化を防ぐことができる。また湿度、水分による影響はセルロース構造物の端部からの浸透により膨潤し、波打ち現象などが見られることもあるが、耐水性、コッブ吸水度２０ｇ／ｍ２・２分以下にすることにより解消することが可能である。
【００２５】
また、赤外線反射層３は、赤外線吸収剤と、アクリル樹脂、アルキッド樹脂やセルロース樹脂など塗布・焼成後に灰分となる残存物が残りにくい分散用バインダー樹脂と、溶剤及びＰｂＯ、Ｂｉ２  Ｏ３  、ＺｎＯ２  、ＳｉＯ２  、Ｂ２  Ｏ３  、ＳｎＯ２  などの金属酸化物から適宜選択された低融点ガラス粉末とを混合してペーストを作成し、熱可塑性樹脂層４上に例えば、バーコーティング、ロールコーティング、カーテンコーティング、スプレーコーティング、フレキソ印刷やスクリーン印刷などの手段で塗膜を所定の厚さの塗膜を形成後、焼成して樹脂分を除去し、低融点ガラスと赤外線吸収剤とが混合された赤外線反射層３を形成する。
【００２６】
赤外線反射層３中に溶解若しくは分散して用いる赤外線吸収剤としては、アントラキノン系やナフトキノン系化合物、シアニン系化合物、スクワリリウム系化合物、チオールニッケル錯塩化合物、トリアリルメタン系化合物、イモニウム系やジイモニウム系化合物、アミニウム系化合物、フタロシアニン系化合物など公知の染料や顔料が使用可能であり、プラズマディスプレイ装置からの近赤外線発光を吸収し、かつ観察に必要な可視域の波長に対する吸収が少ない染料や顔料を選択して用いる。
【００２７】
また、紫外線による赤外線吸収剤や透明樹脂層の劣化を防止するために赤外線反射層３中に紫外線吸収剤を含有させても良く、サリチル酸系化合物や、インドール系化合物、ベンゾフェノン系化合物、ベンゾトリアゾール系化合物など、公知の紫外線吸収剤が使用できる。
さらに、紙製ブラインドスラットをブラインドからワンタッチ式やはめ込み式、スナップフィット式（嵌合）１枚交換可能な構造にしておくのが好ましい。例えば、スラットの貫通孔に切れ目を入れれば１枚交換できる。さらに、切れ目を補強材（スラットと同種の材料や熱可塑性樹脂性で粘着剤をつけても良い）。
【実施例１】
【００２８】
坪量１３０ｇ／ｍ２の上質紙にスチレン−アクリル酸エステル共重合樹脂を含浸し、コッブ吸水度５ｇ／ｍ２・２分の耐水性を有する含浸紙を作成した。
この一方の面に印刷層を通常のグラビアコート方式で設け、この印刷層と反対側の面に公知の金属微粒子からなる赤外線反射剤を塗布量２０ｇ／ｍ２（ｄｒｙ）を塗布して赤外線反射層を設けた。
熱可塑性樹脂としてポリプロピレン樹脂を用い、この１００重量部に対し、ベンゾトリアゾール系紫外線吸収剤を１．０重量部、ヒンダードアミン系光安定剤（チバスペシャルテー・ケミカルズ（株）「チヌビン３２６」）を０．５重量部添加し、前記含浸紙の両面に、押し出し機にて厚さ７０ミクロンとなるように熱可塑性樹脂層を設け、紙製ブラインドスラットを得た。
次に、スラットの両端に貫通孔をあけて図２のような切れ目を入れた後スラットと同じ材質の粘着剤付きの補強材で両面から補強した。
【００２９】
この紙製ブラインドスラットをステンレス板に貼り４０℃、９０％ＲＨの部屋にて５００時間保存し、紙の波打ちを確認したが、平面を確保し、波打ち状態はなかった。また、実施例のサンプルをメタルウエザー試験機（ダイプラ・ウインテス（株）製「ＫＵ−Ｒ５ＤＣ１−Ａ」）により１９０時間試験したところ、紙の黄変は見られなかった。
【産業上の利用可能性】
【００３０】
本発明は、建物の窓枠などに取り付けられるブラインド用のスラットに関する。
【図面の簡単な説明】
【００３１】
【図１】本発明の紙ブラインドの一実施例の断面の構造を示す説明図である。
【図２】本発明の紙ブラインドの一実施例の構造を示す説明図である。
【符号の説明】
【００３２】
１…セルロース繊維構造物
２…印刷層
３…赤外線反射層
４…熱可塑性樹脂層
５…貫通孔
６…切れ目
７…補強材
【図１】
2006118164.tif 000003
【図２】
2006118164.tif 000004